(57)【要約】    組成物は、（Ａ）４０℃で３２ｃＳｔ〜１００ｃＳｔの粘度を有する鉱油と、（Ｂ）スチレン−エチレン／プロピレンジブロックコポリマーと、（Ｃ）１，０００〜１００，０００の重量平均分子量（Ｍｗ）を有する１重量％〜５重量％未満のポリスチレンと、を含む。組成物は、バッファチューブの充填組成物として使用される。  【選択図】なし【特許請求の範囲】
【請求項１】
（Ａ）４０℃で３２ｃＳｔ〜１００ｃＳｔの動粘度を有する鉱油と、
（Ｂ）スチレン−エチレン／プロピレンジブロックコポリマーと、
（Ｃ）１，０００〜１００，０００の重量平均分子量（Ｍｗ）を有する１重量％〜５重量％未満のポリスチレンと、を含む、充填組成物。
【請求項２】
（Ａ）７０重量％〜９０重量％の前記鉱油と、
（Ｂ）５重量％超〜９重量％の前記スチレン−エチレン／プロピレンジブロックコポリマーと、
（Ｃ）１重量％〜５重量％未満の前記ポリスチレンと、を含む、請求項１に記載の充填組成物。
【請求項３】
前記ポリスチレンが、１，０００〜５０，０００の重量平均分子量（Ｍｗ）を有する、請求項１または２に記載の充填組成物。
【請求項４】
１９５℃〜２２０℃の滴点を有する、請求項３に記載の充填組成物。
【請求項５】
１５Ｐａ−ｓ〜３０Ｐａ−ｓの低剪断粘度を有する、請求項４に記載の充填組成物。
【請求項６】
２．０〜８．０の剪断減粘指数を有する、請求項５に記載の充填組成物。
【請求項７】
５，０００〜３００，０００の重量平均分子量（Ｍｗ）を有するプロピレン／エチレンコポリマーをさらに含む、請求項１〜６のいずれか一項に記載の充填組成物。
【請求項８】
前記充填組成物が、１重量％〜２．５重量％以下の前記ポリスチレンを含む、請求項１〜７のいずれか一項に記載の充填組成物。
【請求項９】
酸化防止剤をさらに含む、請求項１〜８のいずれか一項に記載の充填組成物。
【請求項１０】
バッファチューブであって、
前記バッファチューブの表面と接触している充填組成物を含み、前記充填組成物が、
（Ａ）４０℃で３２ｃＳｔ〜１００ｃＳｔの動粘度を有する鉱油と、
（Ｂ）スチレン−エチレン／プロピレンジブロックコポリマーと、
（Ｃ）１，０００〜１００，０００の重量平均分子量（Ｍｗ）を有する１重量％〜５重量％未満のポリスチレンと、を含む、バッファチューブ。
【発明の詳細な説明】
【技術分野】
【０００１】
本開示は、光ファイバーケーブルに関する。一態様では、本開示は、光ファイバーケーブル用の充填組成物に関し、一方、別の態様では、本開示は、それを含む光ファイバーケーブルに関する。
【背景技術】
【０００２】
光ファイバーケーブルには、光信号を伝える１つ以上の光ファイバーまたは他の光導波路が含まれる（例えば、音声、データ、ビデオ、または他の情報を伝送するための）。一般に、光ファイバーは、バッファチューブと呼ばれる管状アセンブリ内に配置される。光ファイバーを損傷（例えば、湿気／水分への曝露、物理的応力）から保護するために、バッファチューブは、光ファイバーを包囲する充填組成物で充填される。充填組成物は、水分が光ファイバーを損傷するのを防止するための水分バリアおよび機械的衝撃を吸収するためのクッションとして機能する。充填組成物は、流体、ゲル、グリース、または揺変性材料であり得る。
【発明の概要】
【発明が解決しようとする課題】
【０００３】
充填組成物は、一般的に、スチレンブロックコポリマーおよび炭化水素油（例えば、鉱油）の大部分からなる組成物に基づいている。そのような充填組成物は、光ファイバーの周囲を容易に流動してバッファチューブを完全に充填する流体であり、光ファイバーケーブルの製造中にバッファチューブに容易に送り込まれ得る。しかしながら、そのような流体充填組成物の１つの欠点は、光ファイバーケーブルが切断されると、充填組成物が切断端部から流動し、これが、光ファイバーケーブルの設置を困難にする可能性があることである。充填剤組成物用の乾燥ゲルを有する切断された光ファイバーケーブルは、光ファイバーケーブルが切断されたときに滴ったり流動したりしないという点で、乾燥ゲルは操作者にとってより扱いやすい。しかしながら、乾燥ゲルは、送り込むのが困難であり、流体のように容易に流動しない。
【０００４】
その結果、当該技術分野は、流動し（すなわち、送り込まれ得）、油漏出および浄化に関連する困難を軽減または回避する充填組成物の必要性を認識している。
【課題を解決するための手段】
【０００５】
本開示は、（Ａ）４０℃で３２ｃＳｔ〜１００ｃＳｔの動粘度を有する鉱油と、（Ｂ）スチレン−エチレン／プロピレンジブロックコポリマーと、（Ｃ）１，０００〜１００，０００の重量平均分子量（Ｍｗ）を有する１重量％〜５重量％未満のポリスチレンと、を含む充填組成物を提供する。
【０００６】
別の実施形態では、本開示は、バッファチューブの表面と接触している充填組成物を含むバッファチューブを提供し、充填組成物は、（Ａ）４０℃で３２ｃＳｔ〜１００ｃＳｔの動粘度を有する鉱油と、（Ｂ）スチレン−エチレン／プロピレンジブロックコポリマーと、（Ｃ）２，０００〜１００，０００の重量平均分子量（Ｍｗ）を有する１重量％〜５重量％未満のポリスチレンと、を含む。
【図面の簡単な説明】
【０００７】
【図１】光ファイバーケーブルの断面図である。
【発明を実施するための形態】
【０００８】
定義および試験方法
元素周期表へのいかなる参照も、ＣＲＣ  Ｐｒｅｓｓ，Ｉｎｃ．，１９９０−１９９１によって出版されたものへの参照である。この周期律表の元素族について記載される場合、番号順に並べた族に関する新しい表記法に依拠している。
【０００９】
米国特許実務を目的として、参照される特許、特許出願、または刊行物の内容は必ず、それらの全体が、特に定義の開示、および当該技術分野における一般的な知識に関して（本開示において具体的に提供されるいかなる定義にも矛盾しない程度に）、参照により本明細書に組み込まれる（または、刊行物の相当する米国特許出願が同様に参照により組み込まれる）。
【００１０】
本明細書に開示されている数値範囲は、下限値および上限値を含む、下限値から上限値の全ての値を含む。明確な数値（例えば、１もしくは２、または３〜５、または６、または７）を含む範囲については、任意の２つの明確な数値間の任意の部分範囲が含まれる（例えば、１〜２、２〜６、５〜７、３〜７、５〜６など）。反対の記載、文脈から暗黙のうちに、または当該技術分野において慣習的にそうでないと述べられていない限り、全ての部およびパーセントは重量に基づいており、全てのテスト方法は本開示の出願日現在のものである。
【００１１】
「ブレンド」、「ポリマーブレンド」などの用語は、２つ以上のポリマーの組成物を意味する。そのようなブレンドは、混和性であっても、そうでなくてもよい。このようなブレンドは、相分離していても、していなくてもよい。そのようなブレンドは、透過電子分光法、光散乱、Ｘ線散乱、およびドメイン構成を測定および／もしくは同定するために使用される任意の他の方法から決定されるような、１つ以上のドメイン構成を含んでも含まなくてもよい。ブレンドは、積層体ではないが、積層体の１つ以上の層がブレンドを含んでもよい。
【００１２】
「ケーブル」および同様の用語は、保護絶縁、ジャケット、またはシース内の少なくとも１つのワイヤまたは光ファイバーを指す。典型的には、ケーブルは、典型的には一般的な保護絶縁、ジャケット、またはシース内の一緒に結合した２つ以上のワイヤまたは光ファイバーである。ジャケット内の個々のファイバーは、むき出しであっても、被覆されても、または絶縁されてもよい。
【００１３】
本明細書で使用する際、「組成物」は、組成物、ならびに組成物の材料から形成される反応生成物および分解生成物を含む材料の混合物を含む。
【００１４】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、ステップ、または手順の存在を、それらが具体的に開示されているか否かにかかわらず、除外することを意図するものではない。いかなる疑いも避けるために、「含む（ｃｏｍｐｒｉｓｉｎｇ）」という用語を使用して特許請求される全ての組成物は、相反する記述がない限り、ポリマー性かまたはポリマー性ではないかにかかわらず、あらゆる追加の添加剤、補助剤、または化合物を含んでもよい。対照的に、「本質的に〜からなる（ｃｏｎｓｉｓｔｉｎｇ  ｅｓｓｅｎｔｉａｌｌｙ  ｏｆ）」という用語は、操作性に必須ではないものを除いて、あらゆる後続の記載の範囲から、任意の他の成分、ステップ、または手順を除外する。「〜からなる（ｃｏｎｓｉｓｔｉｎｇ  ｏｆ）」という用語は、具体的に列挙されていない任意の成分、ステップ、または手順を除外する。「または」という用語は、別途記載がない限り、列挙されたメンバーを個々に、および任意の組み合わせで指す。単数形の使用には、複数形の使用が含まれ、またその逆も含まれる。
【００１５】
密度は、ＡＳＴＭ  Ｄ１５２５に従って測定する。
【００１６】
「直接接触」とは、表面が充填組成物に直接隣接し、表面と充填組成物との間に介在層または介在構造が存在しない構成を意味する。
【００１７】
滴点は、完全な液化または過度の油分離なしに充填化合物が曝露され得る最高温度の指標である。滴点は、ＳｈｅｎＫａｉ滴点テスタを使用して決定され、℃で報告される。ＳｈｅｎＫａｉ滴点テスタの上部コルクは、試験のために装置が組み立てられたときに、第１の温度計の球の先端部がカップの底部から約３ｍｍ上にあるように位置付けられる。第２の温度計は、その球が第１の温度計の球とほぼ同じレベルになるように、油浴中に吊り下げられる。カップが充填されるまで充填組成物にそのより大きい開口部を提示することによって、カップが充填される。カップは、そのより小さい開口部が底部にある状態で垂直位置に保持されながら、ロッドがより大きい開口部の上で約２５ｍｍ突出するまで金属ロッドの上に静かに押し下げられる。ロッドがカップの上部周辺部および下部周辺部の両方の周辺部と接触するように、ロッドは、カップに押し付けられる。カップがその軸を中心に回転し、同時にカップがロッドの下端を通過するまでロッドを下方に移動する間、この接触は維持される。このらせん状の動きにより、充填組成物は、ロッドに沿って付着し、カップ内に化合物の円錐形の空隙、およびカップの内側上に再現可能な形状を有するコーティングを残す。カップおよび温度計は、試験管内に配置され、試験管は、油浴中に吊り下げられる。油浴は、撹拌され、浴が充填組成物の予想される滴点よりも約１７℃低い温度に達するまで、４℃／分〜７℃／分の速度で加熱される。加熱は、試験管内の温度と油浴中の温度との差が１〜２℃に維持されるような速度で継続される。この条件は、油浴が約１℃／分〜１．５℃／分の速度で加熱されるときに確立される。温度が上昇すると、充填組成物は、カップのオリフィスを通して徐々に突出する。材料の第１の滴が落ちる温度が、滴点である。
【００１８】
「エチレン系ポリマー」は、（重合性モノマーの総量に基づいて）５０重量パーセント超の重合エチレンモノマーを含み、任意選択により、少なくとも１つのコモノマーを含み得るポリマーである。エチレン系ポリマーは、エチレンホモポリマー、およびエチレンコポリマー（エチレンおよび１つ以上のコモノマーに由来する単位を意味する）を含む。用語「エチレン系ポリマー」および「ポリエチレン」は、互換的に使用され得る。エチレン系ポリマー（ポリエチレン）の非限定的な例としては、低密度ポリエチレン（ＬＤＰＥ）および直鎖状ポリエチレンが挙げられる。直鎖状ポリエチレンの非限定的な例としては、直鎖状低密度ポリエチレン（ＬＬＤＰＥ）、超低密度ポリエチレン（ＵＬＤＰＥ）、超低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られる）、シングルサイト触媒直鎖状低密度ポリエチレン（ｍ−ＬＬＤＰＥ）、実質的に直鎖状または直鎖状のプラストマー／エラストマー、中密度ポリエチレン（ＭＤＰＥ）、および高密度ポリエチレン（ＨＤＰＥ）が挙げられる。一般に、ポリエチレンは、チーグラーナッタ触媒などの不均一触媒系、４族遷移金属およびメタロセン、非メタロセン金属中心、ヘテロアリール、ヘテロ原子アリールオキシエーテル、ホスフィンイミンなどの配位子構造を含む均一触媒系を使用して、気相流動床反応器、液相スラリープロセス反応器、または液相溶液プロセス反応器で生成され得る。不均一触媒および／または均一触媒の組み合わせもまた、単一反応器または二重反応器構成のいずれかにおいて使用され得る。
【００１９】
「エチレン系ポリオレフィン材料」は、（材料の総重量に基づいて）５０重量パーセント以上のエチレン系ポリマーを含有する材料である。エチレン系ポリオレフィン材料には、純粋なポリエチレンだけでなく、エチレン系ポリマーと他のポリオレフィンポリマーとのブレンドも含まれる。
【００２０】
「オレフィンポリマー」、「オレフィン系ポリマー」、「オレフィン系インターポリマー」、「ポリオレフィン」などの用語は、単純オレフィンから誘導されるポリマーを指す。代表的なポリオレフィンとしては、ポリエチレン、ポリプロピレン、ポリブテン、ポリイソプレン、およびこれらの様々なインターポリマーが挙げられる。
【００２１】
「光ファイバー」は、ガラスまたはプラスチックを数百ミクロン以下の直径に延伸することによって作られた柔軟で透明な繊維である。典型的な光ファイバーは、２３０マイクロメートル（μｍ）〜２７０μｍまたは２５０μｍの直径を有する。光ファイバーの直径は、クラッドおよび／または光ファイバーを取り囲むコーティングを含んでも含まなくてもよい。光ファイバーは、ファイバーの両端間で光を伝送する方法として最も頻繁に使用される。光ファイバーは、ワイヤケーブルと比べて、より長距離な伝送、および、より高いデータレートの伝送を可能にする光ファイバー通信で広く使用されている。
【００２２】
「プロピレン系ポリマー」は、（重合可能モノマーの総量に基づいて）５０重量パーセント超の重合プロピレンモノマーを含有するポリマーであり、任意選択で、少なくとも１つのコモノマーを含有し得る。プロピレン系ポリマーには、プロピレンホモポリマー、およびプロピレンコポリマー（プロピレンおよび１つ以上のコモノマーに由来する単位を意味する）が挙げられる。「プロピレン系ポリマー」および「ポリプロピレン」という用語は、交換可能に使用され得る。
【００２３】
「プロピレン系ポリオレフィン材料」は、（材料の総重量に基づいて）５０重量パーセント以上のプロピレン系ポリマーを含有する材料である。エチレン系ポリオレフィン材料には、純粋なポリプロピレンだけでなく、プロピレン系ポリマーと他のポリオレフィンポリマーとのブレンドも含まれる。
【００２４】
本明細書で使用される場合、「インターポリマー」という用語は、少なくとも２つの異なる種類のモノマーの重合によって調製されたポリマーを指す。したがって、このインターポリマーという総称は、コポリマー（２つの異なる種類のモノマーから調製されるポリマーを指すために用いられる）、および３つ以上の異なる種類のモノマーから調製されるポリマーを含む。
【００２５】
メルトフローレート（ＭＦＲ）は、ＡＳＴＭ  Ｄ１２３８、条件２３０℃／２．１６キログラム（ｋｇ）重量に従って測定され、１０分当たりのグラム数（ｇ／１０分）で報告される。
【００２６】
メルトインデックス（ＭＩ）は、１９０℃、２．１６ｋｇでＡＳＴＭ  Ｄ１２３８に従って測定され、１０分当たりのグラム数（ｇ／１０分）で報告される。
【００２７】
本明細書で使用される場合、Ｔｍまたは「融点」（プロットされたＤＳＣ曲線の形状に関して融解ピークとも称される）は、典型的には、ＵＳＰ５，７８３，６３８に説明されているように、ポリオレフィンの融点またはピークを測定するためのＤＳＣ（示差走査熱量測定）技術によって測定される。２つ以上のポリオレフィンを含む多くの混成物は、複数の融点または融解ピークを有し、多くの個々のポリオレフィンは１つのみの融点または融解ピークを含むことに留意すべきである。
【００２８】
分子量は、１４０℃のシステム温度で動作する、３つの混合多孔性カラム（Ｐｏｌｙｍｅｒ  Ｌａｂｏｒａｔｏｒｉｅｓ  １０３、１０４、１０５、および１０６）を備えたＷａｔｅｒｓ  １５０℃高温クロマトグラフィユニット上で、ゲル浸透クロマトグラフィ（ＧＰＣ）を使用して決定される。溶媒は、１，２，４−トリクロロベンゼンであり、それから試料の約０．３重量％溶液が注入のために調製される。流量は、１．０ｍＬ／分であり、注入サイズは、１００マイクロリットルある。
【００２９】
分子量の決定を、狭い分子量分布のポリスチレン標準（Ｐｏｌｙｍｅｒ  Ｌａｂｏｒａｔｏｒｉｅｓから）をそれらの溶出量と組み合わせて使用することにより推測する。同等のポリエチレン分子量は、ポリエチレンおよびポリスチレンに適切なＭａｒｋ−Ｈｏｕｗｉｎｋ係数を使用して（Ｔ．Ｗｉｌｌｉａｍｓ  ＆  Ｉ．Ｍ．Ｗａｒｄ，Ｔｈｅ  Ｃｏｎｓｔｒｕｃｔｉｏｎ  ｏｆ  ａ  Ｐｏｌｙｅｔｈｙｌｅｎｅ  Ｃａｌｉｂｒａｔｉｏｎ  Ｃｕｒｖｅ  ｆｏｒ  Ｇｅｌ  Ｐｅｒｍｅａｔｉｏｎ  Ｃｈｒｏｍａｔｏｇｒａｐｈｙ  Ｕｓｉｎｇ  Ｐｏｌｙｓｔｙｒｅｎｅ  Ｆｒａｃｔｉｏｎｓ，６Ｊ．Ｐｏｌｙｍｅｒ  Ｓｃｉ．Ｐｔ．Ｂ：Ｐｏｌｙｍｅｒ  Ｌｅｔｔｅｒ  ６２１，６２１−６２４（１９６８）によって記載されるように）、以下の等式を導き出す。
Ｍポリエチレン＝ａ×（Ｍポリスチレン）ｂ
この等式において、ａ＝０．４３１６およびｂ＝１．０である。
【００３０】
ポリマーの数平均分子量Ｍｎは、分子量に対する各分子量範囲内の分子数のプロットの第１のモーメントとして表される。実際には、これは、全ての分子の総分子量を分子数で割ったものであり、以下の式に従って通常の状況で計算される。
【数１】
2020530911.tif 000002
式中、
ｎｉ＝分子量Ｍｉを有する分子数
ｗｉ＝分子量Ｍｉを有する材料の重量分率
Σｎｉ＝分子の総数。
【００３１】
重量平均分子量、Ｍｗは、以下の式：Ｍｗ＝ΣｗｉｘＭｉに従って通常の様式で計算され、式中、ｗｉおよびＭｉは、ＧＰＣカラムから溶出するｉ番目の画分の重量分率および分子量のそれぞれである。
【００３２】
これら２つの平均の比である分子量分布（ＭＷＤまたはＭｗ／Ｍｎ）は、分子量分布の幅を定義する。
【００３３】
「Ｚ平均分子量」（Ｍｚ）は、第３のモーメント平均モル質量であり、以下の等式に従って計算され、Ｚ平均分子量を以下の等式に従って計算した。
【数２】
2020530911.tif 000003
式中、Ｍｉはｉ（溶出構成成分ｉ）のスライスでの分子量であり、ＷｆｉはＭｉの分子量を有するポリマー鎖の重量分率である。
【００３４】
本明細書で使用される場合、「ポリマー」は、同じまたは異なる種類にかかわらず、モノマーを重合することによって調製されるポリマー化合物を指す。したがって、ポリマーという一般的な用語は、ホモポリマーという用語（微量の不純物がポリマー構造に組み込まれ得るという理解の下に、唯一の種類のモノマーから調製されるポリマーを指すために用いられる）、およびすでに定義されたようなインターポリマーという用語を包含する。微量の不純物、例えば触媒残渣は、ポリマー中に、および／またはポリマー内に取り込まれる可能性がある。
【００３５】
「オレフィンポリマー」、「オレフィン系ポリマー」、「オレフィン系インターポリマー」、「ポリオレフィン」などの用語は、単純オレフィンから誘導されるポリマーを指す。代表的なポリオレフィンとしては、ポリエチレン、ポリプロピレン、ポリブテン、ポリイソプレン、およびこれらの様々なインターポリマーが挙げられる。「アルファ−オレフィン」、「α−オレフィン」、および同様の用語は、炭化水素分子または置換炭化水素分子（すなわち、例えばハロゲン、酸素、窒素など、水素および炭素以外の１つ以上の原子を含む炭化水素分子）を指し、炭化水素分子は、（ｉ）唯一のエチレン系不飽和（この不飽和物は、第１の炭素原子と第２の炭素原子の間に位置する）と、（ｉｉ）少なくとも３個の炭素原子、好ましくは３〜２０個の炭素原子、場合によっては、好ましくは４〜１０個の炭素原子、他の場合には好ましくは４〜８個の炭素原子と、を含む。エラストマーが調製されるα−オレフィンの非限定的な例としては、プロピレン、１−ブテン、１−ペンテン、１−ヘキセン、１−オクテン、１−ドデセン、およびこれらのモノマーのうちの２つ以上の混合物が挙げられる。
【００３６】
剪断速度は、流体の１つの層が隣接する層を通過する速度の変化率である。剪断速度は、勾配速度であり、流速およびチューブ／容器の半径に依存する。一方が一定速度で移動し、もう一方が定常である２つの平行プレート間の流体の流動のために（クエット流れ）、剪断速度は、
【数３】
2020530911.tif 000004
によって計算され、式中、
【数４】
2020530911.tif 000005
は、毎秒で測定される剪断速度であり、ｖは、１秒当たりのメートル数（ｍ／秒）で測定される移動プレートの速度であり、ｈは、メートル（ｍ）で測定される２つの平行プレート間の距離である。剪断速度は、毎秒（ｓ−１）で報告される。
【００３７】
剪断減粘指数は、低剪断速度（例えば、０．１ｓ−１〜１０ｓ−１）および高剪断速度（例えば、１００秒−１以上）での剪断粘度の比である。剪断減粘指数は、２０ｍｍ、２度の鋼製コーンプレートを備えた回転式レオメーターＡＲ２０００ＥＸ（ＴＡ  ｉｎｓｔｒｕｍｅｎｔｓ）によって、定常状態の剪断モードで測定される。試験温度は、２５℃に設定され、剪断速度は、１ｓ−１〜２０１ｓ−１の範囲である。剪断減粘指数は、６ｓ−１の剪断粘度および２０１ｓ−１の剪断粘度を使用して計算される。
【００３８】
剪断粘度（または動的粘度）は、剪断流に対する流体の抵抗であり、Ｐａ・ｓ（パスカル秒）、ｍＰａ・ｓ（ミリパスカル秒）、またはＭＰａ・ｓ（メガパスカル秒）で報告される。剪断粘度は、
【数５】
2020530911.tif 000006
によって計算され、式中、ηは、パスカル秒で測定される剪断粘度であり、τは、パスカルで測定される剪断応力であり、
【数６】
2020530911.tif 000007
は、毎秒で測定される剪断速度である。本明細書の目的で、剪断粘度は、２０ｍｍ、２度の鋼製コーンプレートを備えたＡＲ２０００ＥＸ回転式レオメータ（ＴＡ  ｉｎｓｔｒｕｍｅｎｔｓ）を使用して測定される。試験温度は、２５℃に設定され、剪断速度は、１ｓ−１〜２００ｓ−１の範囲である。
【００３９】
低剪断速度粘度は、５ｓ−１の剪断速度で測定される剪断粘度を意味する。
【００４０】
中剪断速度粘度は、５０ｓ−１の剪断速度で測定される剪断粘度を意味する。
【００４１】
高剪断速度粘度は、２００ｓ−１の剪断速度で測定される剪断粘度を意味する。
【００４２】
動粘度は、流体の剪断粘度対密度の比であり、Ｓｔ（ストークス）またはｃＳｔ（センチストークス）で報告される。本明細書の目的で、動粘度は、ＡＳＴＭ  Ｄ  ４４５に従ってＢｒｏｏｋｆｉｅｌｄ粘度計を使用して４０℃で測定される。
【００４３】
詳細な説明
本開示は、（Ａ）４０℃で３２ｃＳｔ〜１００ｃＳｔの動粘度を有する鉱油と、（Ｂ）スチレン−エチレン／プロピレンジブロックコポリマーと、（Ｃ）１，０００〜１００，０００の重量平均分子量（Ｍｗ）を有する１重量％〜５重量％未満のポリスチレンと、を含む充填組成物を提供する。
【００４４】
（Ａ）鉱油
充填組成物は、３２ｃＳｔ〜１００ｃＳｔの動粘度を有する鉱油を含む。
【００４５】
一実施形態では、鉱油は、増粘剤などの充填剤およびレオロジー調整剤を含まない。
【００４６】
好適な市販の鉱油の非限定的な例としては、Ｓｕｚｈｏｕ  ＳＡＩＰＡＨＡＮ  Ｓｐｅｃｉａｌ  Ｏｉｌ  Ｃｏ．Ｌｔｄ．から入手可能な４００Ｎ鉱油が挙げられる。
【００４７】
一実施形態では、鉱油は、充填組成物の総重量に基づいて７０重量パーセント（重量％）、または７５重量％、または８０重量％〜８５重量％、または８７重量％、または８８重量％、または８９重量％、または９０重量％の量で組成物中に存在する。
【００４８】
（Ｂ）スチレン−エチレン／プロピレンジブロックコポリマー
充填組成物は、スチレン−エチレン／プロピレンジブロックコポリマーを含む。
【００４９】
スチレン−エチレン／プロピレンジブロックコポリマーは、２５質量％、または３０質量％、または３５質量％〜４０質量％、または４５質量％の結合スチレン含有量を有する。
【００５０】
スチレン−エチレン／プロピレンジブロックコポリマーは、０．８９０ｇ／ｃｃ、または０．８９５ｇ／ｃｃ、または０．９００ｇ／ｃｃ、または０．９０５ｇ／ｃｃ〜０．９１０ｇ／ｃｃ、または０．９１５ｇ／ｃｃ、または０．９２０ｇ／ｃｃの密度を有する。
【００５１】
一実施形態では、スチレン−エチレン／プロピレンジブロックコポリマーは、特にトリブロックポリマーおよびスチレントリボックポリマーを除いて、充填組成物中に存在する。
【００５２】
好適な市販のスチレン−エチレン／プロピレンジブロックコポリマーの非限定的な例は、Ｋｒａｔｏｎ  Ｃｏｍｐａｎｙから入手可能な、３５質量％の結合スチレン含有量を有するスチレンおよびエチレン／プロピレン系の透明な直鎖状ジブロックコポリマーである、Ｇ１７０１である。
【００５３】
一実施形態では、スチレン−エチレン／プロピレンジブロックコポリマーは、本明細書に記載の２つ以上のスチレン−エチレン／プロピレンジブロックコポリマーの混合物である。
【００５４】
一実施形態では、スチレン−エチレン／プロピレンジブロックコポリマーまたは２つ以上のスチレン−エチレン／プロピレンジブロックコポリマーの混合物は、充填組成物の総重量に基づいて５重量％、または５．５重量％、または６重量％、または６．５重量％、または７重量％〜７．５重量％、または８重量％、または８．５重量％、または９重量％を超える量で組成物中に存在する。
【００５５】
（Ｃ）ポリスチレン
充填組成物は、１，０００〜１００，０００の重量平均分子量（Ｍｗ）を有する１重量％〜５重量％未満のポリスチレンを含む。
【００５６】
ポリスチレンは、（重合性モノマーの総量に基づいて）５０重量％を超える重合スチレンモノマーを含有し、任意選択で、少なくとも１つのコモノマーを含有し得る、精製された８〜９個の炭素芳香族モノマー系の透明で色安定性の低分子量熱可塑性炭化水素ポリマーである。
【００５７】
一実施形態では、ポリスチレンは、１，０００、または２，０００、または５，０００、または１０，０００、または１５，０００、または２０，０００、または２５，０００〜３０，０００、または３５，０００、または４０，０００、または５０，０００、または７５，０００、または１００，０００のＭｗを有する。
【００５８】
ポリスチレンは、１０００、または１１００、または１２００、または１３００、または１４００、または１５００、または１６００〜１７００、または１８００、または１９００、または２０００、または２１００、または２１００、または２２００、または２３００、または２４００、または２５００、または２６００、または３０００のＭｎを有する。
【００５９】
ポリスチレンは、１．０、または２．０、または３．０、または５．０、または１０．０〜１５．０、または２０．０、または２５．０、または３０．０の分子量分布（Ｍｗ／Ｍｎ）を有する。
【００６０】
ポリスチレンは、１，０００、または５，０００、または１００，０００、または１５，０００、または２０，０００、または２５，０００〜３０，０００、または３５，０００、または４０，０００、または４５，０００、または５０，０００、または７５，０００、または１００，０００のＭｚを有する。
【００６１】
ポリスチレンは、１．００ｇ／ｃｃ、または１．０１ｇ／ｃｃ、または１．０２ｇ／ｃｃ、または１．０３ｇ／ｃｃ〜１．０４ｇ／ｃｃ、または１．０５ｇ／ｃｃ、または１．０６ｇ／ｃｃ、または１．０７ｇ／ｃｃ、または１．０８ｇ／ｃｃ、または１．０９ｇ／ｃｃ、または１．１０ｇ／ｃｃの密度を有する。
【００６２】
ポリスチレンは、ポリスチレンの総重量に基づいて９５重量％、または９６重量％、または９７重量％、または９８重量％、または９９重量％、または９９．９重量％、または９９．９９重量％以上〜１００重量％のスチレン含有量を有する。
【００６３】
一実施形態では、ポリスチレンは、１，０００、または２，０００、または５，０００、または１０，０００、または１５，０００、または２０，０００、または２５，０００〜３０，０００、または３５，０００、または４０，０００、または５０，０００、または７５，０００、または１００，０００のＭｗを有し、同じであるか、または以下の特性の全てである。
ｉ）１０００、もしくは１１００、もしくは１２００、もしくは１３００、もしくは１４００、もしくは１５００、もしくは１６００〜１７００、もしくは１８００、もしくは１９００、もしくは２０００、もしくは２１００、もしくは２２００、もしくは２３００、もしくは２４００、もしくは２５００、もしくは２６００、もしくは３０００のＭｎ、および／または
ｉｉ）１．０、もしくは２．０、もしくは３．０、もしくは５．０、もしくは１０．０〜１５．０、もしくは２０．０、もしくは２５．０、もしくは３０．０のＭｗ／Ｍｎ、および／または
ｉｉｉ）１，０００、もしくは５，０００、もしくは１００，０００、もしくは１５，０００、もしくは２０，０００、もしくは２５，０００〜３０，０００、もしくは３５，０００、もしくは４０，０００、もしくは４５，０００、もしくは５０，０００、もしくは７５，０００、もしくは１００，０００のＭｚ、および／または
ｉｖ）ポリスチレンの総重量に基づいて９５重量％、もしくは９６重量％、もしくは９７重量％、もしくは９８重量％、もしくは９９重量％、もしくは９９．９重量％、もしくは９９．９９重量％以上〜１００重量％のスチレン含有量、および／または
ｖ）１．００ｇ／ｃｃ、もしくは１．０１ｇ／ｃｃ、もしくは１．０２ｇ／ｃｃ、もしくは１．０３ｇ／ｃｃ〜１．０４ｇ／ｃｃ、もしくは１．０５ｇ／ｃｃ、もしくは１．０６ｇ／ｃｃ、もしくは１．０７ｇ／ｃｃ、もしくは１．０８ｇ／ｃｃ、もしくは１．０９ｇ／ｃｃ、もしくは１．１０ｇ／ｃｃの密度。
【００６４】
一実施形態では、ポリスチレンは、１，０００、または２，０００、または５，０００、または１０，０００、または１５，０００、または２０，０００、または２５，０００〜３０，０００、または３５，０００、または４０，０００、または５０，０００、または７５，０００、または１００，０００のＭｗを有し、特性ｉ）〜ｖ）のうちの少なくとも２つ、少なくとも３つ、または４つ全てを有する。
【００６５】
好適な市販のポリスチレンの非限定的な例としては、Ｅａｓｔｍａｎ  Ｃｈｅｍｉｃａｌから入手可能なＫｒｉｓｔａｌｅｘ  Ｆ１１５、Ｅａｓｔｍａｎ  Ｃｈｅｍｉｃａｌから入手可能なＥｎｄｅｘ  １６０、およびＥａｓｔｍａｎ  Ｃｈｅｍｉｃａｌから入手可能なＰｉｃｃｏｌａｓｔｉｃ  Ｄ１２５が挙げられる。
【００６６】
一実施形態では、ポリスチレンは、本明細書に開示される２つ以上のポリスチレンの混合物であってもよい。
【００６７】
一実施形態では、ポリスチレンまたは２つ以上のポリスチレンの混合物は、充填組成物の総重量に基づいて１．０重量、または１．５重量％、または２．０重量％、または２．５重量％〜３．０重量％、または３．５重量％、または４．０重量％、または４．５重量％、または５．０重量％未満の量で存在する。
【００６８】
（Ｄ）ポリオレフィンコポリマー
充填組成物は、任意選択で、５，０００、または７，５００、または１０，０００、または１５，０００〜２０，０００、または２５，０００、または３０，０００の重量平均分子量（Ｍｗ）を有するポリオレフィンコポリマーを含む。
【００６９】
ポリオレフィンコポリマーは、２つ以上のアルファ−オレフィンに由来する単位を含む。
【００７０】
一実施形態では、ポリオレフィンは、エチレン系コポリマーである。エチレン系コポリマーは、エチレンに由来する単位と、１つ以上のアルファ−オレフィンコモノマーに由来する単位と、を含む。好適なアルファ−オレフィンコモノマーの非限定的な例としては、プロピレン、１−ブテン、および１−オクテンが挙げられる。一実施形態では、エチレン系コポリマーは、エチレン／プロピレンコポリマーである。
【００７１】
一実施形態では、ポリオレフィンコポリマーは、プロピレンに由来する単位と、１つ以上のアルファ−オレフィンコモノマーに由来する単位と、を含むプロピレン系コポリマーである。好適なアルファ−オレフィンコモノマーの非限定的な例としては、エチレン、１−ブテン、および１−オクテンが挙げられる。一実施形態では、プロピレン系コポリマーは、プロピレン／エチレンコポリマーである。
【００７２】
一実施形態では、ポリオレフィンコポリマーは、プロピレン／エチレンコポリマーであり、以下の特性のうちの１つ、いくつか、または全てを有する。
ｉ）５，０００、もしくは１０，０００、もしくは２０，０００、もしくは５０，０００〜６０，０００、もしくは７５，０００、もしくは１００，０００の数平均分子量（Ｍｎ）、および／または
ｉｉ）０．８５０ｇ／ｃｃ、もしくは０．８５５ｇ／ｃｃ、もしくは０．８６０ｇ／ｃｃ、もしくは０．９６５ｇ／ｃｃ〜０．８７０ｇ／ｃｃ、もしくは０．８７５ｇ／ｃｃ、もしくは０．８８０ｇ／ｃｃ、もしくは０．８８５ｇ／ｃｃ、もしくは０．８９０ｇ／ｃｃ、もしくは０．８９５ｇ／ｃｃ、もしくは０．９００ｇ／ｃｃの密度。
【００７３】
一実施形態では、ポリオレフィンコポリマーは、本明細書に記載の２つ以上のポリオレフィンコポリマーの混合物である。
【００７４】
存在する場合、ポリオレフィンコポリマーまたは２つ以上のポリオレフィンコポリマーの混合物は、充填組成物の総重量に基づいて１重量％、または２重量％、または３重量％、または５重量％〜６重量％、または７重量％、または８重量％、または９０重量％、または１０重量％の量で組成物中に存在する。
【００７５】
（Ｅ）酸化防止剤。
充填組成物は、任意選択で、酸化防止剤を含む。
【００７６】
「酸化防止剤」は、ポリマーの加工中に起こり得る酸化を最小限に抑えるために使用することができる化学的化合物の種類またはクラスを指す。好適な酸化防止剤としては、高分子量ヒンダードフェノール、および硫黄、および多官能性フェノール（リン含有フェノールなど）が含まれる。代表的なヒンダードフェノールとしては、１，３，５−トリメチル−２，４，６−トリス−（３，５−ジ−ｔｅｒｔ−ブチル−４−ヒドロキシベンジル）−ベンゼン；ペンタエリスリチルテトラキス−３（３，５−ジ−ｔｅｒｔ−ブチル−４−ヒドロキシフェニル）−プロピオネート；ｎ−オクタデシル−３（３，５−ジ−ｔｅｒｔ−ブチル−４−ヒドロキシフェニル）−プロピオネート；４，４’−メチレンビス（２，６−ｔｅｒｔ−ブチル−フェノール）；４，４’−チオビス（６−ｔｅｒｔ−ブチル−ｏ−クレゾール）；２，６−ジ−ｔｅｒｔブチルフェノール；６−（４−ヒドロキシフェノキシ）−２，４−ビス（ｎ−オクチル−チオ）−１，３，５トリアジン；ジ−ｎ−オクチルチオ）エチル３，５−ジ−ｔｅｒｔ−ブチル−４−ヒドロキシ−ベンゾエート；およびソルビトールヘキサ［３−（３，５−ジ−ｔｅｒｔ−ブチル−４−ヒドロキシ−フェニル）−プロピオネート］が挙げられる。
【００７７】
好適な酸化防止剤の非限定的な例としては、ＣｉｂａからＩＲＧＡＦＯＳ（登録商標）１６８として入手可能なトリス（２，４−ジｔｅｒｔ−ブチルフェニル）ホスファイト、およびＡｋｒｏｃｈｅｍ  ＣｏｒｐｏｒａｔｉｏｎからＡｎｔｉｏｘｉｄａｎｔ  １０１０として入手可能なテトラキス［メチレン（３，５−ジ−ｔｅｒｔ−ブチル−４−ヒドロキシヒドロシンナメート）］メタンが挙げられる。
【００７８】
酸化防止剤は、充填組成物の総重量に基づいて０重量％、または０重量％超、または０．０１重量％、または０．０２重量％、または０．０３重量％、または０．０４重量％、または０．０５重量％、または０．０６重量％、または０．０７重量％、または０．０８重量％、または０．０９重量％、または０．１重量％〜０．１２重量％、または０．１４重量％、または０．１６重量％、または０．１８重量％、または０．２重量％、または０．２５重量％、または０．３重量％、または０．５重量％、または１重量％、または２重量％の量で存在する。
【００７９】
充填組成物
本開示は、（Ａ）４０℃で３２ｃＳｔ〜１００ｃＳｔの動粘度を有する鉱油と、（Ｂ）スチレン−エチレン／プロピレンジブロックコポリマーと、（Ｃ）１，０００〜１００，０００の重量平均分子量（Ｍｗ）を有する１重量％〜５重量％未満のポリスチレンと、任意選択で、（Ｄ）５，０００〜３０，０００のＭｗを有するポリオレフィンコポリマーと、（Ｅ）酸化防止剤と、を含む充填組成物を提供する（以下「充填組成物１」）。
【００８０】
一実施形態では、充填組成物１は、１９５℃、または２００℃、または２０６℃〜２１０℃、または２１５℃、または２２０℃の滴点を有する。
【００８１】
一実施形態では、充填組成物１は、１５Ｐａ・ｓ、または２０Ｐａ・ｓ、または２１Ｐａ・ｓ、または２２Ｐａ・ｓ〜２３Ｐａ・ｓ、または２４Ｐａ・ｓ、または２５Ｐａ・ｓ、または２７Ｐａ・ｓ、または３０Ｐａ・ｓ、または３５Ｐａ・ｓを超える低剪断速度粘度を有する。
【００８２】
一実施形態では、充填組成物１は、５Ｐａ・ｓ、または６Ｐａ・ｓ、または７Ｐａ・ｓ〜８Ｐａ・ｓ、または９Ｐａ・ｓ、または１０Ｐａ・ｓ、または１１Ｐａ・ｓ、または１２Ｐａ・ｓ、または１５Ｐａ・ｓの中剪断速度粘度を有する。
【００８３】
一実施形態では、充填組成物１は、１．５Ｐａ・ｓ、または２．０Ｐａ・ｓ、または２．５Ｐａ・ｓ、または３．０Ｐａ・ｓ、または３．５Ｐａ・ｓ〜４．０Ｐａ・ｓ、または４．５Ｐａ・ｓ、または５．０Ｐａ・ｓ、または５．５Ｐａ・ｓ、または６．０Ｐａ・ｓ、または６．５Ｐａ・ｓの高剪断粘度を有する。
【００８４】
一実施形態では、充填組成物１は、２．０、または２．５、または３．０、または３．２５、または３．５、または３．７５、または４．０、または４．２５、または４．５〜４．７５、または５．０、または５．５、または６．０、または８．０の剪断減粘指数を有する。
【００８５】
いかなる特定の理論にも束縛されるものではないが、ポリスチレンとスチレン−エチレン／プロピレンジブロックコポリマーとの間の分子間スチレン−スチレン相互作用は、本充填組成物の流体性能に影響を及ぼすと考えられている。ポリスチレンおよびスチレン−エチレン／プロピレンジブロックコポリマーの芳香族部分は、強い相互作用を有し、より高い滴点をもたらす。スチレン−エチレン／プロピレンジブロックコポリマーのポリオレフィンセグメント間の相互作用（ならびに存在する場合、スチレン−エチレン／プロピレンジブロックコポリマーおよびポリオレフィンコポリマーのポリオレフィンセグメント間の相互作用）は、より弱い相互作用であり、これは、剪断力を加えると容易に破壊される。したがって、本組成物は、剪断力下で流体のように挙動する。
【００８６】
一実施形態では、充填組成物１は、以下の特性のうちの１つ、いくつか、または全てを有する。
ｉ）１９５℃、もしくは２００℃、もしくは２０６℃〜２１０℃、もしくは２１５℃、もしくは２２０℃の滴点、および／または
ｉｉ）１５Ｐａ・ｓ、もしくは２０Ｐａ・ｓ、もしくは２１Ｐａ・ｓ、もしくは２２Ｐａ・ｓ〜２３Ｐａ・ｓ、もしくは２４Ｐａ・ｓ、もしくは２５Ｐａ・ｓ、もしくは２７Ｐａ・ｓ、もしくは３０Ｐａ・ｓ、もしくは３５Ｐａ・ｓの低剪断速度粘度、および／または
ｉｉｉ）５Ｐａ・ｓ、もしくは６Ｐａ・ｓ、もしくは７Ｐａ・ｓ〜８Ｐａ・ｓ、もしくは９Ｐａ・ｓ、もしくは１０Ｐａ・ｓ、もしくは１１Ｐａ・ｓ、もしくは１２Ｐａ・ｓ、もしくは１５Ｐａ・ｓの中剪断速度粘度、および／または
ｉｖ）１．５Ｐａ・ｓ、もしくは２．０Ｐａ・ｓ、もしくは２．５Ｐａ・ｓ、もしくは３．０Ｐａ・ｓ、もしくは３．５Ｐａ・ｓ〜４．０Ｐａ・ｓ、もしくは４．５Ｐａ・ｓ、もしくは５．０Ｐａ・ｓ、もしくは５．５Ｐａ・ｓ、もしくは６．０Ｐａ・ｓ、もしくは６．５Ｐａ・ｓの高剪断粘度、および／または
ｖ）２．０、もしくは２．５、もしくは３．０、もしくは３．２５、もしくは３．５、もしくは３．７５、もしくは４．０、もしくは４．２５、もしくは４．５〜４．７５、もしくは５．０、もしくは５．５、もしくは６．０、もしくは８．０の剪断減粘指数。
【００８７】
一実施形態では、充填組成物１は、特性ｉ）〜ｖ）の少なくとも２つ、少なくとも３つ、少なくとも４つ、または５つ全てを有する。
【００８８】
一実施形態では、充填組成物１は、以下の特性のうちの１つ、いくつか、または全てを有する。
ｉ）２０６°Ｃ〜２２０°Ｃの滴点、
ｉｉ）２０Ｐａ・ｓ〜３５Ｐａ・ｓの低剪断速度粘度、
ｉｉｉ）６Ｐａ・ｓ〜１２Ｐａ・ｓの中剪断速度粘度、
ｉｖ）４．５Ｐａ．ｓ超〜５．５Ｐａ．ｓの高剪断速度粘度、および
ｖ）２．０〜８．０の剪断減粘指数。
【００８９】
一実施形態では、充填組成物１は、特性ｉ）〜ｖ）の少なくとも２つ、少なくとも３つ、少なくとも４つ、または５つ全てを有する。
【００９０】
バッファチューブ
本開示は、バッファチューブを提供する。「バッファチューブ」は、一本以上の光ファイバーが通って延びる光ケーブル内に含まれる導管である。図１は、複数の光ファイバー１５を包囲し、充填組成物２０で充填された例示的なバッファチューブ１０の断面図を提供する。一実施形態では、図１に示されるように、充填組成物２０は、バッファチューブ１０の表面、具体的には内側表面１２と接触している。充填組成物２０、または単に組成物は、本明細書に提供される実施形態のうちのいずれか１つまたは２つ以上の実施形態の組み合わせによる。
【００９１】
一実施形態では、バッファチューブは、バッファチューブの表面と接触している充填組成物を含み、組成物は、（Ａ）４０℃で３２ｃＳｔ〜１００ｃＳｔの動粘度を有する鉱油と、（Ｂ）スチレン−エチレン／プロピレンジブロックコポリマーと、（Ｃ）２，０００〜１００，０００の重量平均分子量（Ｍｗ）を有する１重量％〜５重量％未満のポリスチレンと、任意選択で、（Ｄ）ポリオレフィンコポリマーと、（Ｅ）酸化防止剤と、を含む（充填組成物１）。
【００９２】
バッファチューブは、ポリマー材料からなる。好適なポリマー材料の非限定的な例としては、エチレン系ポリマーおよびプロピレン系ポリマーなどのオレフィン系ポリマー、ポリブチレンテレフタレート、およびそれらの組み合わせが挙げられる。一実施形態では、バッファチューブは、ポリプロピレンおよびポリエチレンから選択されるポリオレフィン材料からなる。
【００９３】
一実施形態では、バッファチューブ材料は、プロピレン系ポリオレフィン材料である。プロピレン系ポリオレフィン材料は、５０重量％、または５５重量％、または６０重量％、または６５重量％、または７０重量％、または７５重量％、または８０重量％、または８５重量％、または９０重量％、または９５重量％、または１００重量％のプロピレン系ポリマーを含む。プロピレン系ポリマーは、少なくとも１つの他のポリオレフィンとブレンドされてもよい。好適なポリオレフィンの非限定的な例としては、ランダムプロピレン系および／またはエチレン系ポリマーおよびブロックコポリマーを含む、他のプロピレン系ポリマーおよびエチレン系ポリマーが挙げられる。
【００９４】
一実施形態では、バッファチューブ材料は、５０重量％、または５５重量％、または６０重量％、または６５重量％、または７０重量％〜７５重量％、または８０重量％、または８５重量％、または９０重量％、または９５重量％を超えるプロピレン系ポリマーと、５重量％、または１０重量％、または１５重量％、または２０重量％、または２５重量％、または３０重量％、または３５重量％、または４０重量％、または４５重量％、または５０重量％未満のエチレン系ポリマーと、を含むブレンドである。
【００９５】
一実施形態では、バッファチューブ材料は、エチレン系ポリオレフィン材料である。エチレン系ポリオレフィン材料は、５０重量％、または５５重量％、または６０重量％、または６５重量％、または７０重量％〜７５重量％、または８０重量％、または８５重量％、または９０重量％、または９５重量％、または１００重量％のエチレン系ポリマーを含む。エチレン系ポリマーは、少なくとも１つの他のポリオレフィンとブレンドされてもよい。他のポリオレフィンの非限定的な好適な例としては、ランダムエチレン系および／またはプロピレン系ポリマーおよびブロックコポリマーを含む、他のエチレン系ポリマーおよびプロピレン系ポリマーが挙げられる。
【００９６】
一実施形態では、バッファチューブ材料は、５０重量％、または５５重量％、または６０重量％、または６５重量％、または７０重量％、または７５重量％、または８０重量％、または８５重量％、または９０重量％、または９５重量％を超えるエチレン系ポリマーと、５重量％、または１０重量％、または１５重量％、または２０重量％、または２５重量％、または３０重量％〜３５重量％、または４０重量％、または４５重量％、または５０重量％未満のプロピレン系ポリマーと、を含むブレンドである。
【００９７】
一実施形態では、バッファチューブ材料は、（ｉ）プロピレンホモポリマー、（ｉｉ）エチレン／プロピレンコポリマー、および（ｉｉｉ）プロピレンブロック（ＰＢ）とエチレンブロック（ＥＢ）とを有するブロックコポリマーからなるブロック複合体であり、プロピレンブロック（ＰＢ）は、ブロック複合体の構成成分（ｉ）と同じプロピレンホモポリマーであり、エチレンブロック（ＥＢ）は、ブロック複合体の構成成分（ｉｉ）と同じエチレン／プロピレンコポリマーである。
【００９８】
光ファイバーケーブル
光ファイバーケーブルには、光信号を伝える１つ以上の光ファイバーまたは他の光導波路が含まれる（例えば、音声、データ、ビデオ、または他の情報を伝送するための）。一般に、光ファイバーは、本明細書に記載のバッファチューブ内に配置される。図１は、例示的な光ファイバーケーブル１００の断面図である。図１は、各々が複数の光ファイバー１５を包囲し、充填組成物２０を含む、複数のバッファチューブ１０を示す。バッファチューブ１０は、中央強度部材３０の周囲に配置され、バッファチューブ１０および強度部材３０は、水遮断テープ４０およびケーブルジャケット５０によって包み込まれて、光ファイバーケーブル１００を形成する。示されている実施形態では、水遮断テープ４０およびケーブルジャケット５０によって形成された管状構造は、充填組成物２０で充填されて、湿気および機械的応力に対する保護を提供する。
【００９９】
一実施形態では、光ファイバーケーブルは、本明細書に記載の１つ以上のバッファチューブを含む。
【０１００】
本開示のいくつかの実施形態を、以下の実施例において詳細に記載する。
【実施例】
【０１０１】
材料
鉱油は、Ｓｕｚｈｏｕ  ＳＡＩＰＡＨＡＮ  Ｓｐｅｃｉａｌ  Ｏｉｌ  Ｃｏ．Ｌｔｄ．から４００Ｎ鉱油として入手可能な、４０℃で１００ｃＳｔの動粘度を有する鉱油である。
【０１０２】
Ｓ−Ｅ／Ｐは、Ｋｒａｔｏｎ  ＣｏｍｐａｎｙからＧ１７０１として入手可能な、質量に基づいて３５％の結合スチレン含有量を有する透明な直鎖状スチレン−エチレン／プロピレンジブロックコポリマーである。
【０１０３】
ＰＳ１は、Ｋｒｉｓｔａｌｅｘとして入手可能な、１１４〜１２０℃の環球式軟化点、１．０６ｇ／ｃｃの密度、２０３０のＭｗ、１１５０のＭｎ、および１．８のＭｗ／Ｍｎを有するポリスチレンである。
【０１０４】
ＰＳ２は、Ｅｎｄｅｘ  １６０として入手可能な、１５９℃の環球式軟化点、８６００のＭｗ、２５００のＭｎ、および３．６のＭｗ／Ｍｎを有するポリスチレンである。
【０１０５】
ＰＳ３は、Ｐｉｃｃｏｌａｓｔｉｃ  Ｄ１２５として入手可能な、１２６℃の環球式軟化点、１．０５ｇ／ｃｃの密度、３７，４００のＭｗ、１３００のＭｎ、および２８．５のＭｗ／Ｍｎを有するポリスチレンである。
【０１０６】
試料調製
（Ａ）鉱油、（Ｂ）ＳＥ／Ｐ、および（Ｃ）ＰＳ１、ＰＳ２、またはＰＳ３の組成物は、表１に提供される量に従って、構成成分（Ａ）〜（Ｃ）をＰａｒｒ  Ｒｅａｃｔｏｒ鋼製容器に入れることによって形成される。容器がＰａｒｒ  Ｒｅａｃｔｏｒ内に設置されている間、水道管および圧力解放弁は、閉められている。ミキサが１００〜２００ｒｐｍで開始すると同時に、ヒータは、容器を室温から１６０℃に加熱し始める。温度が１６０℃に達すると、ミキサは、最大速度（８００ｒｐｍ）に設定される。最大速度で１．５時間混合した後、ヒータは、止められる。温度が１００℃に達すると、容器は、解放される。流体は、性能評価のために鋼製容器からガラス瓶に移される。
【表１】
2020530911.tif 000008
【０１０７】
ＣＳ１、ＣＳ２、およびＣＳ３は各々、主要構成成分としての鉱油、および表１に記載される様々な量のスチレン−エチレン／プロピレンジブロックコポリマーからなる２構成成分組成物である。ＣＳ１、ＣＳ２、およびＣＳ３は、鉱油中のスチレン−エチレン／プロピレンジブロックコポリマーの量を増加させると、滴点が増加するが、粘度および剪断減粘値も増加することを示している。
【０１０８】
ＣＳ４、ＣＳ５、およびＣＳ６は各々、３構成成分組成物であり、各々は、過半量の鉱油と、５重量％のスチレン−エチレン／プロピレンジブロックコポリマーと、重量平均分子量（Ｍｗ）の値が異なる５重量％のポリスチレンと、を含む。ポリスチレンが含まれているにもかかわらず、ＣＳ４、ＣＳ５、およびＣＳ６の各々の滴点は、１９５°Ｃ未満である。
【０１０９】
ＩＥ１〜ＩＥ４をＣＳ１〜ＣＳ３と比較すると、スチレン−エチレン／プロピレンジブロックコポリマーの量を、１，０００〜１００，０００のＭｗを有するポリスチレンで置き換えると、滴点および粘度性能の両方が改善されることが示されている。具体的には、ＩＥ１〜ＩＥ４は各々、（ｉ）１５Ｐａ・秒〜３５Ｐａ・秒の低剪断速度粘度、（ｉｉ）１．５Ｐａ・秒〜６．５の高剪断速度粘度、および（ｉｉｉ）２．０〜８．０の剪断減粘指数と組み合わせて、１９５℃以上の滴点を有する。ＩＥ１〜ＩＥ４の場合、各々は、同じポリスチレンを２重量％から４重量％（５重量％未満）の増加量で含む。
【０１１０】
さらに、ＩＥ１〜Ｅ４は各々、１９５℃以上の滴点、および同様にＩＥ１〜ＩＥ４と同じポリスチレンを使用するＣＳ６と比較して改善された粘度性能を有するが、ＣＳ６のポリスチレンは、５重量％の量で存在する。ＩＥ１〜ＩＥ６とＣＳ４〜ＣＳ６の比較から示されるように、いったんポリスチレンの量が５重量％に達すると、滴点は、１９５℃未満に低下する。ＣＳ４およびＣＳ５とＩＥ５およびＩＥ６のそれぞれの比較は、ポリスチレンの量が５重量％未満である場合、ポリスチレンのＭｗがより高い（２００，０００を超える）ときでさえ、５重量％のポリスチレン含有量を有する同一の組成物と比較して、滴点および粘度性能が改善される。
【０１１１】
本開示は、本明細書に含まれる実施形態および例示に限定されず、実施形態の一部、および異なる実施形態の要素の組み合わせを含むこれらの実施形態の変更された形態を、以下の特許請求の範囲の範疇に該当するものとして含むことが、特に意図されている。
【図１】
2020530911.tif 000009
【国際調査報告】
2020530911.tif 000010
2020530911.tif 000011